(57)【要約】【課題】ＲＥＭの歩留まりが良好で、かつアルミナクラスターに起因する介在物欠陥の発生を低減できる鋼の製造方法を提供する。【解決手段】転炉で溶製された未脱酸の溶鋼を取鍋に出鋼した後、出鋼された溶鋼をＡｌ等により脱酸し、キルド鋼を製造する方法であって、酸素を含有する成分調整用合金を、取鍋への出鋼中または出鋼後であって、Ａｌ等による脱酸の前の溶存酸素量が５０ｐｐｍ以上の溶鋼に投入するとともにＡｌ等による脱酸の後の溶鋼に投入し、（脱酸前持込み酸素量／脱酸後持込み酸素量）を２以上とし、脱酸後持込み酸素量を１０ｐｐｍ以下とし、脱酸前持込み酸素量と脱酸後持込み酸素量の合計を１５ｐｐｍ以上とするとともに、Ａｌ等により脱酸され、その後に成分調整用合金を投入した溶鋼に、０.５〜３０質量％のＭｇまたはＣａを含有するＲＥＭ合金のワイヤーを用いてＲＥＭを添加する、鋼の製造方法。【選択図】図４
2020002411.tif 000002
【特許請求の範囲】
【請求項１】
転炉で溶製された未脱酸の溶鋼を取鍋に出鋼した後、出鋼された溶鋼をＡｌまたはＡｌ−Ｓｉにより脱酸し、Ａｌキルド鋼またはＡｌ−Ｓｉキルド鋼を製造する方法であって、
酸素を含有する成分調整用合金を、前記取鍋への出鋼中または出鋼後であって、前記Ａｌまたは前記Ａｌ−Ｓｉによる脱酸の前の溶存酸素量が５０ｐｐｍ以上の溶鋼に投入するとともに前記Ａｌまたは前記Ａｌ−Ｓｉによる脱酸の後の溶鋼に投入し、
前記Ａｌまたは前記Ａｌ−Ｓｉによる脱酸の前に投入される成分調整用合金から溶鋼に持ち込まれる脱酸前持込み酸素量（ｐｐｍ）と、前記Ａｌまたは前記Ａｌ−Ｓｉによる脱酸の後に投入される成分調整用合金から溶鋼に持ち込まれる脱酸後持込み酸素量（ｐｐｍ）との比率（脱酸前持込み酸素量／脱酸後持込み酸素量）を２以上とし、
前記脱酸後持込み酸素量を１０ｐｐｍ以下とし、
脱酸前持込み酸素量と脱酸後持込み酸素量の合計を１５ｐｐｍ以上とするとともに、
前記Ａｌまたは前記Ａｌ−Ｓｉにより脱酸され、その後に前記成分調整用合金を投入した溶鋼に、０.５〜３０質量％のＭｇまたはＣａを含有するＲＥＭ合金のワイヤーを用いてＲＥＭを添加する、鋼の製造方法。
【請求項２】
前記成分調整用合金は、ＭｅＭｎ、ＭｅＴｉ、ＭｅＣｕ、ＭｅＮｉ、ＦｅＭｎ、ＦｅＰ、ＦｅＴｉ、ＦｅＳ、ＦｅＳｉ、ＦｅＣｒ、ＦｅＭｏ、ＦｅＢ、およびＦｅＮｂから選択される１種以上である、請求項１に記載の鋼の製造方法。
【請求項３】
前記Ａｌキルド鋼または前記Ａｌ−Ｓｉキルド鋼の化学組成が、質量％で、
Ｃ：０．０００５〜１．５％、
Ｓｉ：０．００５〜１．２％、
Ｍｎ：０．０５〜３．０％、
Ｐ：０．００１〜０．２％、
Ｓ：０．０００１〜０．０５％、
Ｔ．Ａｌ：０．００５〜１．５％、
Ｃｕ：０〜１．５％、
Ｎｉ：０〜１０．０％、
Ｃｒ：０〜１０．０％、
Ｍｏ：０〜１．５％、
Ｎｂ：０〜０．１％、
Ｖ：０〜０．３％、
Ｔｉ：０〜０．２５％、
Ｂ：０〜０．００５％、
ＲＥＭ：０．１〜２０ｐｐｍ、
Ｔ．Ｏ：５〜５０ｐｐｍ、
残部がＦｅおよび不純物である、請求項１または２に記載の鋼の製造方法。
【請求項４】
前記Ａｌキルド鋼または前記Ａｌ−Ｓｉキルド鋼の前記化学組成が、質量％で、
Ｃｕ：０．１〜１．５％、
Ｎｉ：０．１〜１０．０％、
Ｃｒ：０．１〜１０．０％、および
Ｍｏ：０．０５〜１．５％、
から選択される１種以上を含有する、請求項３に記載の鋼の製造方法。
【請求項５】
前記Ａｌキルド鋼または前記Ａｌ−Ｓｉキルド鋼の前記化学組成が、質量％で、
Ｎｂ：０．００５〜０．１％、
Ｖ：０．００５〜０．３％、および
Ｔｉ：０．００１〜０．２５％、
から選択される１種以上を含有する、請求項３または４に記載の鋼の製造方法。
【請求項６】
前記Ａｌキルド鋼または前記Ａｌ−Ｓｉキルド鋼の前記化学組成が、質量％で、
Ｂ：０．０００５〜０．００５％、
を含有する、請求項３〜５のいずれかに記載の鋼の製造方法。
【請求項７】
前記ＲＥＭ合金のワイヤーとともに、ＭｇまたはＣａを含有するワイヤーを並列して添加する、請求項１〜６のいずれかに記載の鋼の製造方法。
【請求項８】
前記ＭｇまたはＣａを含有するワイヤーのＭｇまたはＣａの含有量が０.５〜３０質量％である、請求項７に記載の鋼の製造方法。
【発明の詳細な説明】
【技術分野】
【０００１】
本発明は、鋼の製造方法に関する。
【背景技術】
【０００２】
鋼板等の鋼材は、通常、転炉等の一次精錬炉により大気圧下で脱炭精錬を行われた未脱酸の溶鋼を取鍋に出鋼した後、脱炭精錬により増加した溶鋼中の酸素を、例えばＲＨ真空脱ガス装置でＡｌまたはＡｌ−Ｓｉにより脱酸するＡｌキルド鋼またはＡｌ−Ｓｉキルド鋼として、製造されている。
【０００３】
脱酸時に不可避的に生成するアルミナは、硬質であり、凝集してクラスター化し易く、数１００μｍ以上の大きさの介在物として鋼中に残留する。このため、溶鋼からのアルミナの除去が不十分であると、連続鋳造時にタンディッシュの浸漬ノズルでノズル孔内付着によるノズル詰まりを生じる。
【０００４】
また、アルミナが最終製品である鋼材に残存すると、例えば、薄板では熱間圧延または冷間圧延でのスリバー疵（線状疵）、構造用厚板では材質不良、耐摩耗用厚板では低温靭性の低下、油井用鋼管では溶接部のＵＳＴ欠陥といった、アルミナクラスターに起因した介在物欠陥が発生する。
【０００５】
例えば、引張強度が３４０ＭＰａ級の塗装焼付け硬化型鋼板用の極低炭素鋼（以下、「３４０ＢＨ／ＨｉＭｎ−ＳＵＬＣ」という）の溶製においても、アルミナクラスターに起因した介在物欠陥が問題になる。
【０００６】
３４０ＢＨ／ＨｉＭｎ−ＳＵＬＣは、Ｍｎ含有量が０．６０質量％程度と高Ｍｎの化学組成を有する。このため、製鋼工程においてＭｎの供給源となる金属Ｍｎ（以下、「ＭｅＭｎ」と記載し、同様に、本明細書では、後述の濃度調整用合金における「金属」を「Ｍｅ」と記載する。）を溶鋼に投入して、溶鋼のＭｎ濃度を高める必要がある。
【０００７】
一方、溶鋼に添加されたＭｎは酸化されてＭｎＯを生成して浮上分離し易いため、Ｍｎの投入歩留まりは低下し易い。このため、ＭｅＭｎは、これまで、転炉で溶製された未脱酸の溶鋼を取鍋に出鋼し、ＲＨ真空脱ガス装置を用いてＡｌまたはＡｌ−Ｓｉにより脱酸した後に、溶鋼に投入されていた。
【０００８】
３４０ＢＨ／ＨｉＭｎ−ＳＵＬＣの溶製においても、連続鋳造時にタンディッシュの浸漬ノズルでノズル孔内付着によるノズル詰まりや、冷間圧延でのスリバー疵といった介在物欠陥が頻発しており、塗装焼付け硬化型鋼板の生産性や品質が低下していた。
【０００９】
本発明者らは、特許文献１により、ＡｌまたはＡｌ−Ｓｉ脱酸した溶鋼中に、Ｃｅ、Ｌａ、ＰｒおよびＮｄ等から選択される１種類以上のＲＥＭ（希土類元素）を添加することにより、質量％で、Ｃ：０．０００５〜１．５％、Ｓｉ：０．００５〜１．２％、Ｍｎ：０．０５〜３．０％、Ｐ：０．００１〜０．１％、Ｓ：０．０００１〜０．０５％、Ａｌ：０．００５〜１．５％、残部がＦｅである鋼組成を有し、全希土類元素が０．１ｐｐｍ以上１０ｐｐｍ未満であり、かつ固溶希土類元素が１ｐｐｍ未満である、アルミナクラスターが少ない鋼材を開示した。
【００１０】
特許文献１により開示された鋼材は、介在物欠陥の原因となる粗大なアルミナクラスターの生成を、溶鋼中およびＡｒ気泡の表面で防止し、自動車用や家電用の薄板のスリバー疵、構造用厚板の材質不良、耐摩耗用厚板の低温靭性の低下、油井管用鋼管の溶接部のＵＳＴ欠陥といった介在物欠陥を大幅に抑制することができる。
【００１１】
Ｃｅ，Ｌａ，Ｐｒ，Ｎｄなどの希土類元素（以下、「ＲＥＭ」という）を溶鋼中に添加することによって、アルミナの集積を防止してアルミナクラスターを微細化し、製品欠陥の発生を抑制する場合、工場レイアウトや処理時間の観点から、二次精錬の終了後に専用設備で溶鋼鍋内にＲＥＭをワイヤーとして添加することがある。
【００１２】
この場合、ＲＥＭは沸点が高いためにＣａワイヤーやＭｇワイヤーのように溶鋼中でガス化せず、均一混合させるためには、別途攪拌エネルギーを与える必要がある。
【００１３】
この攪拌には、例えばアルゴンガスによるボトムバブリングが用いられる。また、特許文献２に開示されるように、溶鋼中にＲＥＭとＣａを同時にワイヤーにより添加し、ＲＨ真空脱ガス装置により攪拌する方法も知られている。
【先行技術文献】
【特許文献】
【００１４】
【特許文献１】特開２００５−２４２５号公報
【特許文献２】特開２００１−２６８４２号公報
【発明の概要】
【発明が解決しようとする課題】
【００１５】
特許文献１により開示された発明によれば、確かに、アルミナクラスターが少ない鋼材を提供できる。
【００１６】
近年、アルミナクラスターによる介在物欠陥を低減することへの要請は、鋼材の需要家の生産性向上のための無欠陥指向や加工特性の向上の要求の高まりにより、従来に増して一段と高まっており、アルミナクラスターによる介在物欠陥をより一層低減することが強く求められている。
【００１７】
このため、製鋼工程での溶鋼の徹底的な清浄化や、鋳片の重手入れ化といった様々な対策が行われてはいるものの、アルミナクラスターによる介在物欠陥を、現在要求される程度まで十分に低減することは、実現できていない。
【００１８】
また、特許文献２により開示されたボトムバブリングやＲＨ真空脱ガス装置による攪拌は、攪拌エネルギーが大きいために攪拌が過多となり、溶鋼の表面のスラグとの接触によりＲＥＭが酸化され易い。その結果、ＲＥＭがその本来の目的であるアルミナクラスターの防止に有効に使用される率（ＲＥＭ歩留まり）が低下するという課題がある。
【００１９】
本発明は、従来の技術が有するこの課題に鑑みてなされたものであり、アルミナクラスターによる介在物欠陥を、現在要求される程度まで十分に低減しながら、ワイヤーにより添加されるＲＥＭを、二次精錬終了後の溶鋼中に高い歩留まりで均一に混合し、鋼を製造する方法を提供することを目的とする。
【課題を解決するための手段】
【００２０】
本発明者らが特許文献１により開示したように、低融点酸化物であるＦｅＯは、Ａｌにより脱酸された平衡状態の溶鋼中には本来存在しない。しかし、１６００℃程度の溶鋼（Ｏ濃度：６〜８ｐｐｍ程度）の一部に、Ｏ濃度が０．２質量％程度の溶鋼が非平衡に存在すると、Ａｌ２Ｏ３と液体のＦｅＯが同時に生成し、液体のＦｅＯがＡｌ２Ｏ３同士の間にバインダーとして介在することにより、アルミナクラスターが発生する。
【００２１】
本発明者らは、アルミナクラスターのこの発生機構に基づき、アルミナクラスターの発生防止手段を鋭意検討した結果、以下に列記の知見（Ａ）〜（Ｆ）が得られた。
【００２２】
（Ａ）３４０ＢＨ／ＨｉＭｎ−ＳＵＬＣの製鋼工程でＭｎ濃度の調整のためにＡｌまたはＡｌ−Ｓｉ脱酸後に投入されるＭｅＭｎは、例えば０．５質量％程度と極微量ではあるものの、Ｏを含有する。Ｏを含有するＭｅＭｎが溶鋼に持ち込む全Ｏ量は例えば１５ｐｐｍ以上になる。
【００２３】
このため、従来のようにＡｌまたはＡｌ−Ｓｉ脱酸後にＭｅＭｎを投入すると、ＭｅＭｎからの持込みＯにより、溶鋼は局所的に酸素汚染され、これにより、液体状態のＦｅＯがＡｌ２Ｏ３と同時に生成し、生成したＦｅＯがＡｌ２Ｏ３同士のバインダーになってアルミナクラスターが発生する。
【００２４】
（Ｂ）３４０ＢＨ／ＨｉＭｎ−ＳＵＬＣのように、ＭｅＭｎの投入量が多い鋼種、すなわち持込み酸素量が１５ｐｐｍ以上と多い鋼種では、ＭｅＭｎを、従来のようにＡｌまたはＡｌ−Ｓｉ脱酸後の溶鋼に投入するのではなくて、ＡｌまたはＡｌ−Ｓｉ脱酸前の溶存酸素量が５０ｐｐｍ以上である溶鋼に投入するとともに、ＡｌまたはＡｌ−Ｓｉ脱酸後の溶鋼にも投入する。これにより、液体状態のＦｅＯがＡｌ２Ｏ３と同時に生成することを阻止してアルミナクラスターの生成を抑制できるため、アルミナクラスターによる介在物欠陥を低減できる。
【００２５】
（Ｃ）脱酸後持込み酸素量を１０ｐｐｍ以下にすることにより、アルミナクラスターによる介在物欠陥を低減できる。
【００２６】
（Ｄ）ＡｌまたはＡｌ−Ｓｉによる脱酸前に投入されるＭｅＭｎから溶鋼に持ち込まれる脱酸前持込み酸素量と、ＡｌまたはＡｌ−Ｓｉによる脱酸後に投入されるＭｅＭｎから溶鋼に持ち込まれる脱酸後持込み酸素量との比率（脱酸前持込み酸素量／脱酸後持込み酸素量）を２以上に高めることにより、アルミナクラスターによる介在物欠陥を低減できる。
【００２７】
（Ｅ）ＡｌまたはＡｌ−Ｓｉ脱酸前にＭｅＭｎを投入することにより、Ｍｎの投入歩留まりは若干低下するものの、アルミナクラスターによる介在物欠陥を、現在要求される品質レベルまで十分に低減できるため、最終製品である鋼材の生産性や品質を顕著に向上でき、鋼材の製造コストを大幅に抑制することが可能になる。
【００２８】
（Ｆ）溶鋼の成分調整用合金としては、ＭｅＭｎ以外に、ＭｅＴｉ、ＭｅＣｕ、ＭｅＮｉ、ＦｅＭｎ、ＦｅＰ、ＦｅＴｉ、ＦｅＳ、ＦｅＳｉ、ＦｅＣｒ、ＦｅＭｏ、ＦｅＢおよびＦｅＮｂ等があり、これらの成分調整用合金もＯを含有する。このため、これらの成分調整用合金を、上記Ｂ項に記載したようにＡｌまたはＡｌ−Ｓｉ脱酸の前後に投入することにより、アルミナクラスターの発生を防ぐことができる。
【００２９】
本発明は、これらの知見（Ａ）〜（Ｆ）に基づくものであり、以下に列記の通りである。
（１）転炉で溶製された未脱酸の溶鋼を取鍋に出鋼した後、出鋼された溶鋼をＡｌまたはＡｌ−Ｓｉにより脱酸し、Ａｌキルド鋼またはＡｌ−Ｓｉキルド鋼を製造する方法であって、
酸素を含有する成分調整用合金を、前記取鍋への出鋼中または出鋼後であって、前記Ａｌまたは前記Ａｌ−Ｓｉによる脱酸の前の溶存酸素量が５０ｐｐｍ以上の溶鋼に投入するとともに前記Ａｌまたは前記Ａｌ−Ｓｉによる脱酸の後の溶鋼に投入し、
前記Ａｌまたは前記Ａｌ−Ｓｉによる脱酸の前に投入される成分調整用合金から溶鋼に持ち込まれる脱酸前持込み酸素量（ｐｐｍ）と、前記Ａｌまたは前記Ａｌ−Ｓｉによる脱酸の後に投入される成分調整用合金から溶鋼に持ち込まれる脱酸後持込み酸素量（ｐｐｍ）との比率（脱酸前持込み酸素量／脱酸後持込み酸素量）を２以上とし、
前記脱酸後持込み酸素量を１０ｐｐｍ以下とし、
脱酸前持込み酸素量と脱酸後持込み酸素量の合計を１５ｐｐｍ以上とするとともに、
前記Ａｌまたは前記Ａｌ−Ｓｉにより脱酸され、その後に前記成分調整用合金を投入した溶鋼に、０.５〜３０質量％のＭｇまたはＣａを含有するＲＥＭ合金のワイヤーを用いてＲＥＭを添加する、鋼の製造方法。
【００３０】
（２）前記成分調整用合金は、ＭｅＭｎ、ＭｅＴｉ、ＭｅＣｕ、ＭｅＮｉ、ＦｅＭｎ、ＦｅＰ、ＦｅＴｉ、ＦｅＳ、ＦｅＳｉ、ＦｅＣｒ、ＦｅＭｏ、ＦｅＢ、およびＦｅＮｂから選択される１種以上である、上記（１）に記載の鋼の製造方法。
【００３１】
（３）前記Ａｌキルド鋼または前記Ａｌ−Ｓｉキルド鋼の化学組成が、質量％で、
Ｃ：０．０００５〜１．５％、
Ｓｉ：０．００５〜１．２％、
Ｍｎ：０．０５〜３．０％、
Ｐ：０．００１〜０．２％、
Ｓ：０．０００１〜０．０５％、
Ｔ．Ａｌ：０．００５〜１．５％、
Ｃｕ：０〜１．５％、
Ｎｉ：０〜１０．０％、
Ｃｒ：０〜１０．０％、
Ｍｏ：０〜１．５％、
Ｎｂ：０〜０．１％、
Ｖ：０〜０．３％、
Ｔｉ：０〜０．２５％、
Ｂ：０〜０．００５％、
ＲＥＭ：０．１〜２０ｐｐｍ、
Ｔ．Ｏ：５〜５０ｐｐｍ、
残部がＦｅおよび不純物である、上記（１）または（２）に記載の鋼の製造方法。
【００３２】
（４）前記Ａｌキルド鋼または前記Ａｌ−Ｓｉキルド鋼の前記化学組成が、質量％で、
Ｃｕ：０．１〜１．５％、
Ｎｉ：０．１〜１０．０％、
Ｃｒ：０．１〜１０．０％、および
Ｍｏ：０．０５〜１．５％、
から選択される１種以上を含有する、上記（３）に記載の鋼の製造方法。
【００３３】
（５）前記Ａｌキルド鋼または前記Ａｌ−Ｓｉキルド鋼の前記化学組成が、質量％で、
Ｎｂ：０．００５〜０．１％、
Ｖ：０．００５〜０．３％、および
Ｔｉ：０．００１〜０．２５％、
から選択される１種以上を含有する、上記（３）または（４）に記載の鋼の製造方法。
【００３４】
（６）前記Ａｌキルド鋼または前記Ａｌ−Ｓｉキルド鋼の前記化学組成が、質量％で、
Ｂ：０．０００５〜０．００５％、
を含有する、上記（３）〜（５）のいずれかに記載の鋼の製造方法。
【００３５】
（７）前記ＲＥＭ合金のワイヤーとともに、ＭｇまたはＣａを含有するワイヤーを並列して添加する、上記（１）〜（６）のいずれかに記載の鋼の製造方法。
【００３６】
（８）前記ＭｇまたはＣａを含有するワイヤーのＭｇまたはＣａの含有量が０.５〜３０質量％である、上記（７）に記載の鋼の製造方法。
なお、本明細書において「並列添加する」とは、ＲＥＭ合金のワイヤーと、ＭｇまたはＣａを含有するワイヤーとを並行して添加することを意味する。
【発明の効果】
【００３７】
本発明により、酸素を含有する成分調整用合金をＡｌまたはＡｌ−Ｓｉ脱酸後の溶鋼に投入することに起因した、Ａｌ２Ｏ３および液体のＦｅＯの同時発生、およびアルミナクラスターの発生を防ぐことができ、これにより、アルミナクラスターに起因した介在物欠陥の発生を、現在要求される程度まで十分に低減しながら、溶鋼を製造できるようになる。
【００３８】
特に、前記（１）の本発明では、０.５〜３０質量％のＭｇまたはＣａを含有するＲＥＭ合金のワイヤーを用いるため、添加されたＭｇまたはＣａがガス化して浮上することにより適切な攪拌力を得ることができる。
【００３９】
また、前記（７）の発明では、ＲＥＭ合金のワイヤーとともに、ＭｇまたはＣａを含有するワイヤーを並列して添加することにより、同様に適切な攪拌力を得ることができる。
【００４０】
このため、従来のボトムバブリングやＲＨ真空脱ガス装置による攪拌を行う方法に比べて、添加されたＲＥＭがスラグと反応して無駄に消費されることがなくなり、ＲＥＭがアルミナクラスターの防止に有効に使用される比率を高めることができる。しかも、ＲＥＭは添加されたＭｇまたはＣａがガス化することによる緩やかな攪拌効果によって溶鋼中に均一に拡散し、ＲＥＭ濃度の不均一が生じない。
【００４１】
このようにして、本発明によれば、アルミナクラスターによる介在物欠陥を、現在要求される程度まで十分に低減しながら、ワイヤーにより添加されるＲＥＭを、二次精錬終了後の溶鋼中に高い歩留まりで均一に混合しながら、鋼を製造することができる。
【図面の簡単な説明】
【００４２】
【図１】図１は、溶鋼に添加されるワイヤーが含有するＭｇまたはＣａの添加速度と、ＲＥＭ歩留まりとの関係を示すグラフである。
【図２】図２は、本発明の実施形態を示す断面図である。
【図３】図３は、本発明の別の実施形態を示す断面図である。
【図４】図４は、実施例における脱酸前持込み酸素量と脱酸後持込み酸素量との関係を示すグラフである。
【発明を実施するための形態】
【００４３】
本発明を説明する。以降の説明において化学組成または濃度に関する「％」は特に断りがない限り「質量％」を意味する。
【００４４】
１．本発明の概要
本発明では、基本的に、転炉で溶製された未脱酸の溶鋼を取鍋に出鋼した後、出鋼された溶鋼をＡｌまたはＡｌ−Ｓｉにより脱酸し、１種以上のＲＥＭを取鍋内でワイヤーにより添加することによって、Ａｌキルド鋼またはＡｌ−Ｓｉキルド鋼を製造する。
【００４５】
本発明では、酸素を含有する成分調整用合金を、取鍋への出鋼中または出鋼後であって、ＡｌまたはＡｌ−Ｓｉによる脱酸の前の溶存酸素量が５０ｐｐｍ以上の溶鋼に投入するとともに、ＡｌまたはＡｌ−Ｓｉによる脱酸の後の溶鋼に投入する。なお、溶鋼の溶存酸素量は、５００ｐｐｍ以下であることが好ましい。
【００４６】
さらに、本発明で用いる上記ワイヤーは、０.５〜３０％のＭｇまたはＣａを含有するＲＥＭ合金のワイヤーである。このワイヤーは、ＡｌまたはＡｌ−Ｓｉによる脱酸の後であって成分調整用合金を投入した後に、溶鋼に添加される。
【００４７】
図１は、溶鋼に添加されるワイヤーが含有するＭｇまたはＣａの添加速度と、ＲＥＭ歩留まりとの関係を示すグラフである。
【００４８】
図１のグラフに示すように、ワイヤーの添加速度は、ＭｇまたはＣａの添加速度を溶鋼１トン、１秒当たり０．００７〜０．４３ｇとする速度であることが好ましい。これにより、溶鋼に添加されたＭｇまたはＣａがガス化して浮上することにより適切な攪拌力を得られるため、ＭｇまたはＣａのガス化による撹拌力を有効に利用できる。したがって、ボトムバブリングやＲＨ真空脱ガス装置による攪拌を用いることなく、ＲＥＭを溶鋼中に撹拌することができる。
【００４９】
また、請求項７に係る発明ではＲＥＭ合金のワイヤーとともに、ＭｇまたはＣａを含有させたワイヤーを並列添加することにより、同様に適切な攪拌力を得ることができる。
【００５０】
ここで、ＲＥＭとは、ランタノイドの１５元素にＹおよびＳｃを合わせた１７元素の総称である。これらの１７元素のうちの１種以上を鋼材に含有することができ、ＲＥＭ含有量は、これらの元素の合計含有量を意味する。
【００５１】
本発明では、成分調整用合金とＲＥＭは、例えば、以下に示す投入順序で溶鋼に投入される。
（i）転炉  未脱酸溶鋼（成分調整用合金、ＲＥＭのいずれも未投入）
（ii）転炉またはＲＨ真空脱ガス装置（脱酸前成分調整用合金投入）
（iii）ＲＨ真空脱ガス装置（ＡｌまたはＡｌ−Ｓｉ脱酸→脱酸後成分調整用合金投入）
（iv）ワイヤー添加装置（（１）ＲＥＭ合金ワイヤー単独添加、または（２）ＭｇまたはＣａ含有ワイヤーとの並列添加）
【００５２】
本発明では、このようにして、アルミナクラスターによる介在物欠陥を、現在要求される程度まで十分に低減しながら、二次精錬終了後の溶鋼にワイヤーにより添加されるＲＥＭを溶鋼中に高い歩留まりで均一に混合して、鋼を製造することができる。
【００５３】
２．成分調整用合金
本発明では、酸素を含有する成分調整用合金の溶鋼への投入タイミングを、従来のＡｌまたはＡｌ−Ｓｉによる脱酸後だけではなく、取鍋への出鋼中または出鋼後であってＡｌまたはＡｌ−Ｓｉによる脱酸前および脱酸後に変更する。
【００５４】
本発明では、ＡｌまたはＡｌ−Ｓｉによる脱酸前に投入される成分調整用合金から、溶存酸素量が５０ｐｐｍ以上の溶鋼に持ち込まれる脱酸前持込み酸素量（ｐｐｍ）と、ＡｌまたはＡｌ−Ｓｉによる脱酸後に投入される成分調整用合金から溶鋼に持ち込まれる脱酸後持込み酸素量（ｐｐｍ）との比率（脱酸前持込み酸素量／脱酸後持込み酸素量）を２以上にする。また、前記比率は、好ましくは、２．５以上、１３０以下である。
【００５５】
なお、持込み酸素量（脱酸前持込み酸素量、脱酸後持込み酸素量）は、各成分調整用合金からの持込み酸素量（質量ｐｐｍ）を、成分調整用合金投入量（ｋｇ）×当該成分調整用合金中酸素濃度（％）／１００／溶鋼量（ｋｇ）×１０６により求め、全ての成分調整用合金からの持込み酸素量を合計して求めることができる。さらに、本発明では、脱酸後持込み酸素量を１０ｐｐｍ以下にし、好ましくは、０．２ｐｐｍ以上、５ｐｐｍ以下である。
【００５６】
これにより、Ａｌ２Ｏ３および液体のＦｅＯが溶鋼中で同時に発生することを防止でき、アルミナクラスターの発生を防ぐことができる。このため、アルミナクラスターによる介在物欠陥を、現在要求される品質レベルまで十分に低減しながら、溶鋼を製造することができる。
【００５７】
本発明では、脱酸前持込み酸素量と脱酸後持込み酸素量との合計が１５ｐｐｍ以上とする。脱酸前持込み酸素量と脱酸後持込み酸素量との合計の持込み酸素量が１５ｐｐｍ未満であると、Ａｌ２Ｏ３および液体のＦｅＯが少量しか発生せず、酸素を含有する成分調整用合金を溶鋼に投入することの弊害が発生しないからである。なお、合計の持込み酸素量は、好ましくは、１７０ｐｐｍ以下である。
【００５８】
成分調整用合金の溶鋼への投入タイミングは、取鍋への出鋼中または出鋼後であって、かつＡｌまたはＡｌ−Ｓｉによる脱酸前および脱酸後であれば、特に制限されない。しかし、ＡｌまたはＡｌ−Ｓｉによる脱酸よりできるだけ前のタイミング、例えば取鍋への出鋼直後に投入すれば、ＡｌまたはＡｌ−Ｓｉによる脱酸前に一旦生成した液体ＦｅＯが溶鋼中に確実に溶解するために、好ましい。
【００５９】
酸素を含有する成分調整用合金としては、ＭｅＭｎ、ＭｅＴｉ、ＭｅＣｕ、ＭｅＮｉ、ＦｅＭｎ、ＦｅＰ、ＦｅＴｉ、ＦｅＳ、ＦｅＳｉ、ＦｅＣｒ、ＦｅＭｏ、ＦｅＢおよびＦｅＮｂから選択される１種以上が例示される。
【００６０】
各成分調整用合金の酸素濃度としては、ＭｅＭｎ：０．５％程度、ＭｅＴｉ：０．２％程度、ＭｅＣｕ：０．０４％程度、ＭｅＮｉ：０．００２％程度、ＦｅＭｎ：０．４％程度、ＦｅＰ：１．５％程度、ＦｅＴｉ：１．３％程度、ＦｅＳ：６．５％程度、ＦｅＳｉ：０．４％程度、ＦｅＣｒ：０．１％程度、ＦｅＭｏ０．０１％程度、ＦｅＢ：０．４％程度、ＦｅＮｂ：０．０３％程度が例示される。
【００６１】
３．ＲＥＭ
図２は、本発明の実施形態を示す断面図であり、符号１は溶鋼鍋であり、符号２は溶鋼である。溶鋼２は、Ａｌ脱酸またはＡｌ−Ｓｉ脱酸された後、ＲＨ（真空脱ガス設備），ＣＡＳ（成分微調整設備）などによる二次精錬が終了した溶鋼である。
【００６２】
符号３は、溶鋼２中に添加されるＲＥＭ合金のワイヤーである。このように、ＲＥＭ合金のワイヤー３は、ＲＥＭの添加量を制御し易いため、溶鋼２に微量のＲＥＭを添加することに適する。本発明では、０.５〜３０％のＭｇまたはＣａを含有するＲＥＭ合金のワイヤー３を用いる。
【００６３】
ＲＥＭ合金の合金成分として用いるＭｇまたはＣａは、沸点が低く、溶鋼２中で容易にガス化する。しかも、これらの酸化物はスラグ４中に取り込まれるため、溶湯２に悪影響を与えない。
【００６４】
ＲＥＭ合金のワイヤー３のＭｇまたはＣａ含有量が０.５％未満であるとガス発生量が少ないため、発生したガスの浮上力による攪拌効果が不足し、ＲＥＭを均一に混合できない。
【００６５】
一方、ＲＥＭ合金のワイヤー３のＭｇまたはＣａ含有量が３０％を超えると、発生したガスの浮上力による攪拌効果が過剰になり、従来と同様に、ＲＥＭがスラグ４と反応して無駄に消費され、ＲＥＭの歩留まりが低下する。
【００６６】
このように、０．５〜３０％のＭｇまたはＣａを含有するＲＥＭ合金のワイヤー３を、溶鋼鍋１中の、ＡｌまたはＡｌ−Ｓｉ脱酸後成分調整用合金を投入された後の溶鋼２に添加することにより、ＲＥＭの添加量に比例してＭｇまたはＣａが溶鋼に投入され、そのガス化によりＲＥＭを緩やかに攪拌することができる。
【００６７】
このため、溶鋼２中のＲＥＭ濃度を均一化することができる。また、攪拌力が過剰となることはないため、ＲＥＭがスラグ４と反応して無駄に消費されることもない。
【００６８】
図３は、本発明の別の実施形態を示す断面図である。この溶鋼２もＡｌ脱酸またはＡｌ-Ｓｉ脱酸された後、ＲＨ（真空脱ガス装置）、ＣＡＳ（成分微調整設備）などによる二次精錬が終了した溶鋼である。本発明では、ＲＥＭ合金のワイヤー５と、ＭｇまたはＣａを含有するワイヤー６とが並列して添加される。
【００６９】
ＭｇまたはＣａを含有するワイヤー６としては、Ｓｉ−Ｍｇ合金やＳｉ−Ｃａ合金を用いることが好ましい。ワイヤー６中のＭｇまたはＣａの含有量は、上述したＲＥＭ合金のワイヤーの場合と同様の理由で、０.５〜３０％であることが好ましい。
【００７０】
このように、両方のワイヤー５，６を並列して添加すると、ＭｇまたはＣａを含有するワイヤー６が溶鋼２に添加された際に発生するガスの浮上力によって攪拌力が生じ、ＲＥＭが緩やかに攪拌される。
【００７１】
したがって、図２により示す実施形態と同様に、溶鋼２中のＲＥＭ濃度を均一化することができる。また、攪拌力が過剰になることはないため、ＲＥＭがスラグ４と反応して無駄に消費されてしまうこともない。なお、図３により示す実施形態では、各ワイヤー５，６の装入量を個別に制御できるため、攪拌力の調整を行い易い。なお、図１および図２で挙げた実施形態の場合に限らず、ワイヤーの添加時間は、設備、溶製量等の製鋼条件を勘案して、適宜決定すればよい。
【００７２】
４．本発明により製造されるＡｌキルド鋼またはＡｌ−Ｓｉキルド鋼の化学組成
本発明により製造されるＡｌキルド鋼またはＡｌ−Ｓｉキルド鋼の化学組成は、質量％で、Ｃ：０．０００５〜１．５％、Ｓｉ：０．００５〜１．２％、Ｍｎ：０．０５〜３．０％、Ｐ：０．００１〜０．２％、Ｓ：０．０００１〜０．０５％、Ｔ．Ａｌ：０．００５〜１．５％、Ｃｕ：０〜１．５％、Ｎｉ：０〜１０．０％、Ｃｒ：０〜１０．０％、Ｍｏ：０〜１．５％、Ｎｂ：０〜０．１％、Ｖ：０〜０．３％、Ｔｉ：０〜０．２５％、Ｂ：０〜０．００５％、ＲＥＭ：０．１〜２０ｐｐｍ、Ｔ．Ｏ：５〜５０ｐｐｍ、残部がＦｅおよび不純物である化学組成を有する炭素鋼または合金鋼であることが好ましい。これらの鋼に必要な加工を加えることにより、薄板、厚板、鋼管、形鋼、棒鋼等へ適用できる。この範囲が好ましい理由は以下の通りである。
【００７３】
Ｃ：０．０００５〜１．５％
Ｃは、鋼の強度を最も安定して向上させる基本的な元素である。Ｃ含有量は、鋼の強度あるいは硬度の確保のためには好ましくは０．０００５％以上である。しかし、Ｃ含有量が１．５％を超えると靭性が損なわれる。このため、Ｃ含有量は、所望する材料の強度に応じて好ましくは０．０００５〜１．５％の範囲で調整する。
【００７４】
Ｓｉ：０．００５〜１．２％
Ｓｉ含有量が０．００５％未満であると、溶銑予備処理を行う必要が生じ、精錬に大きな負担をかけ経済性が損なわれる。一方、Ｓｉ含有量が１．２％を超えると、メッキ不良が発生し、鋼の表面性状や耐食性が劣化する。このため、Ｓｉ含有量は好ましくは０．００５〜１．２％である。
【００７５】
Ｍｎ：０．０５〜３．０％
Ｍｎ含有量が０．０５％未満であると、精錬時間が長くなって経済性が損なわれる。一方、Ｍｎ含有量が３．０％を超えると、鋼材の加工性が大きく劣化する。このため、Ｍｎ含有量は、好ましくは０．０５〜３．０％である。
【００７６】
Ｐ：０．００１〜０．２％
Ｐ含有量が０．００１％未満であると、溶銑予備処理の時間およびコストが増加し経済性が損なわれる。一方、Ｐ含有量が０．２％を超えると、鋼の加工性が大きく劣化する。このため、Ｐ含有量は好ましくは０．００１〜０．２％である。
【００７７】
Ｓ：０．０００１〜０．０５％
Ｓ含有量が０．０００１％未満であると、溶銑予備処理の時間およびコストがかかり経済性が損なわれる。一方、Ｓ含有量が０．０５％を超えると、鋼の加工性および耐食性が大きく劣化する。このため、Ｓ含有量は好ましくは０．０００１〜０．０５％である。
【００７８】
Ｔ．Ａｌ：０．００５〜１．５％
Ａｌは、材質に影響する固溶Ａｌ（ｓｏｌ．Ａｌ）量と、介在物であるＡｌ２Ｏ３に由来するＡｌ（ｉｎｓｏｌ．Ａｌ）量の合計量である溶鋼中の全Ａｌ量Ｔ．Ａｌ＝ｓｏｌ．Ａｌ＋ｉｎｓｏｌ．Ａｌを意味する。
【００７９】
Ｔ．Ａｌ量が０．００５％未満であると、ＡｌＮとしてＮをトラップして固溶Ｎを減少させることができない。一方、Ｔ．Ａｌ量が１．５％を超えると、鋼の表面性状と加工性が劣化する。このため、Ｔ．Ａｌ量は好ましくは０．００５〜１．５％である。
【００８０】
上記の例示鋼では、これらの必須元素の他にそれぞれの用途に応じて、任意元素として、（i）Ｃｕ、Ｎｉ、ＣｒおよびＭｏから選択される１種以上、（ii）Ｎｂ、ＶおよびＴｉから選択される１種以上、（iii）Ｂ、を含有してもよい。
【００８１】
Ｃｕ：０〜１．５％、Ｎｉ：０〜１０．０％、Ｃｒ：０〜１０．０％およびＭｏ：０〜１．５％から選択される１種以上
Ｃｕ、Ｎｉ、Ｃｒ、Ｍｏは、いずれも、鋼の焼入れ性を向上させる元素であり、前記元素から選択される１種以上を必要に応じて含有させてもよい。
【００８２】
しかし、ＣｕおよびＭｏは１．５％を超えて、ＮｉおよびＣｒは１０．０％を超えて、それぞれ含有すると、靭性および加工性が損なわれる。このため、好ましくはＣｕ：１．５％以下、Ｎｉ：１０．０％以下、Ｃｒ：１０．０％以下、Ｍｏ：１．５％以下である。
【００８３】
鋼の焼入れ性の向上効果を確実に得るためには、Ｃｕ含有量、Ｎｉ含有量およびＣｒ含有量は、それぞれ、好ましくは０．１％以上であり、また、Ｍｏ含有量は好ましくは０．０５％以上である。
【００８４】
Ｎｂ：０〜０．１％、Ｖ：０〜０．３％およびＴｉ：０〜０．２５％から選択される１種以上
Ｎｂ、Ｖ、Ｔｉは、いずれも、析出強化により鋼の強度を向上させる元素であり、必要に応じて１種以上を含有させてもよい。
【００８５】
しかし、Ｎｂは０．１％を超えて、Ｖは０．３％を超えて、Ｔｉは０．２５％を超えて、それぞれ含有すると、靭性が損なわれる。このため、好ましくはＮｂ：０．１％以下、Ｖ：０．３％、Ｔｉ：０．２５％以下である。鋼の強度を向上する効果を確実に得るためには、Ｎｂ含有量およびＶ含有量はそれぞれ好ましくは０．００５％以上であり、Ｔｉ含有量は好ましくは０．００１％以上である。
【００８６】
Ｂ：０〜０．００５％
Ｂは、鋼の焼入れ性を向上させ、強度を高める元素である。このため、必要に応じて含有させてもよい。しかし、０．００５％を超えて含有すると、Ｂの析出物が増加し、鋼の靭性を損なうおそれがある。このため、Ｂ含有量は好ましくは０．００５％以下である。鋼の焼入れ性の向上効果を確実に得るためには、Ｂ含有量は好ましくは０．０００５％以上である。
【００８７】
ＲＥＭ：０．１〜２０ｐｐｍ
Ａｌキルド鋼またはＡｌ−Ｓｉキルド鋼のＲＥＭ含有量が０．１ｐｐｍ未満であると、アルミナ粒子のクラスター化の防止効果が得られないためであり、一方、ＲＥＭ含有量が２０ｐｐｍ超であると、ＲＥＭ酸化物とＡｌ２Ｏ３の複合酸化物からなる粗大クラスターが生成する恐れがあること、また、スラグとの反応によって複合酸化物が多量に生成するため、溶鋼清浄性が悪化し、タンディッシュの浸漬ノズルを閉塞させる可能性がある。このため、ＲＥＭ含有量は好ましくは０．１〜２０ｐｐｍとする。ＲＥＭ含有量は１５ｐｐｍ以下であるのがより好ましい。
【００８８】
Ｔ．Ｏ：５〜５０ｐｐｍ
本発明では、Ｏ含有量について材質に影響する固溶Ｏ（ｓｏｌ．Ｏ）量と、介在物に存在するＯ（ｉｎｓｏｌ．Ｏ）量の合計量である、Ｏ量をＴ．Ｏ（Ｔｏｔａｌ．Ｏ）として規定する。Ａｌキルド鋼またはＡｌ−Ｓｉキルド鋼のＴ．Ｏが５ｐｐｍ未満では二次精錬、例えばＲＨでの処理時間が大幅に増大するため、コストがかかり経済性も損ねる。一方、Ｔ．Ｏが５０ｐｐｍ超であると、アルミナ粒子の衝突頻度が増加するため、クラスターが粗大化する場合があるためである。また、アルミナの改質に必要なＲＥＭの添加量が増大するため、コストがかかり経済性も損ねる。このため、Ｔ．Ｏは好ましくは５〜５０ｐｐｍとする。
【００８９】
以下、実施例によって本発明をより具体的に説明するが、本発明はこれらの実施例に限定されるものではない。
【実施例】
【００９０】
２７０トンの転炉で溶製された未脱酸の溶鋼を、取鍋に出鋼した後、出鋼された溶鋼を、ＲＨ真空脱ガス装置においてＡｌまたはＡｌ−Ｓｉにより脱酸することによってＡｌキルド鋼またはＡｌ−Ｓｉキルド鋼を溶製した。
【００９１】
この際、取鍋への出鋼中または出鋼後であって、かつＡｌまたはＡｌ−Ｓｉによる脱酸前の溶存酸素量を有する溶鋼、および脱酸後の溶鋼に、酸素を含有する成分調整用合金を投入した。表１に、投入した成分調整用合金の合金濃度および酸素濃度を示す。
【００９２】
【表１】
2020002411.tif 000003
【００９３】
表２〜４に、合金投入条件（溶存酸素量，投入タイミング（未脱酸時の出鋼開始からの経過時間））、投入合金種（脱酸前、脱酸後）、持込み酸素量（脱酸前持込み酸素量、脱酸後持込み酸素量）、比率（脱酸前持込み酸素量／脱酸後持込み酸素量）、脱酸前持込み酸素量と脱酸後持込み酸素量との合計）を示す。図４に、脱酸前持込み酸素量と脱酸後持込み酸素量との関係をグラフで示す。
【００９４】
【表２】
2020002411.tif 000004
【００９５】
【表３】
2020002411.tif 000005
【００９６】
【表４】
2020002411.tif 000006
【００９７】
表２〜４における「合金投入条件」は、脱酸前と脱酸後の比較で持ち込み酸素量が多い方の投入条件を示す。
【００９８】
なお、持込み酸素量（脱酸前持込み酸素量、脱酸後持込み酸素量）は、各成分調整用合金からの持込み酸素量（質量ｐｐｍ）を、成分調整用合金投入量（ｋｇ）×当該成分調整溶合金中酸素濃度（％）／１００／溶鋼量（ｋｇ）×１０６により求め、全ての成分調整用合金からの持込み酸素量を合計して求めた。
【００９９】
さらに、溶鋼鍋中にあるＡｌまたはＡｌ−Ｓｉ脱酸された後に成分調整用合金を添加され、ＲＨ真空脱ガス装置による二次精錬が終了後の極低炭素鋼の溶鋼（温度１６００℃）中に、ワイヤー添加設備によってＲＥＭ合金のワイヤーを添加した。
【０１００】
添加したＲＥＭ合金のワイヤーを表５〜７に示す。なお、表５〜７における「ＲＥＭ」は、各ＲＥＭ元素の合計含有量を示す。表５〜７の「ＭｇまたはＣａ含有ＲＥＭ合金ワイヤー、または、ＭｇまたはＣａ含有ワイヤー」の欄では、ＳｉＭｇ含有ワイヤーについて、Ｓｉ０５Ｍｇ：９９．５％Ｓｉ−０．５％Ｍｇ、Ｓｉ５Ｍｇ：９５％Ｓｉ−５％Ｍｇ、Ｓｉ３０Ｍｇ：７０％Ｓｉ−３０％Ｍｇを示す。表５〜７ではＳｉＣａ含有ワイヤーの組成も同様に示す。なお、ＲＥＭ合金のワイヤーとともに、上述のＭｇまたはＣａを含有するワイヤーを並列して添加する場合は、下記の「Ｆｅ５Ｍｇ」をＲＥＭ合金ワイヤーとして用いた。
【０１０１】
表５〜７において、Ｆｅ−Ｓｉ−Ｍｇ−ＲＥＭワイヤーの組成は、３０％Ｓｉおよび３０％ＲＥＭは全てのワイヤーで共通である。ＲＥＭの各元素濃度は、１５％Ｃｅ−９％Ｌａ−４．５％Ｎｄ−１．５％Ｐｒである。
【０１０２】
具体的には、表５〜７の「ＭｇまたはＣａ含有ＲＥＭ合金ワイヤー、または、ＭｇまたはＣａ含有ワイヤー」の欄では、Ｆｅ−Ｓｉ−Ｍｇ−ＲＥＭワイヤーについて、Ｆｅ０５Ｍｇ：３９．５％Ｆｅ−０．５％Ｍｇ−３０％Ｓｉ−３０％ＲＥＭ、Ｆｅ５Ｍｇ：３５％Ｆｅ−５％Ｍｇ−３０％Ｓｉ−３０％ＲＥＭ、Ｆｅ３０Ｍｇ：１０％Ｆｅ−３０％Ｍｇ−３０％Ｓｉ−３０％ＲＥＭを示す。表５〜７ではＦｅ−Ｓｉ−Ｃａ−ＲＥＭワイヤーの組成も同様に示す。
【０１０３】
また、ワイヤーの添加時間は全て２５秒間で一定とした。なお、表５〜７には、ＭｇまたはＣａ添加速度ｇ／（ｔ−ｓｔｅｅｌ・ｓ）と、添加・攪拌方法を併せて示す。
【０１０４】
このようにして溶製されたＡｌまたはＡｌ−Ｓｉキルド鋼の溶鋼を、垂直曲げ型連続鋳造機により連続鋳造し、連続鋳造鋳片を製造した。その後、連続鋳造鋳片に、（ａ）熱間圧延および酸洗を行って、表５〜７に示す化学組成を有する厚板を製造し、（ｂ）熱間圧延、酸洗および冷間圧延を行って、表５〜７に示す化学組成を有する薄板を製造し、または（ｃ）熱間圧延および酸洗を行って製造した厚板を素材として、表５〜７に示す化学組成を有する溶接鋼管を製造した。熱間圧延後の板厚は２〜１００ｍｍとし、冷間圧延後の板厚は０．２〜１．８ｍｍとした。
【０１０５】
鋳片から採取したサンプルの最大クラスター径、クラスター個数、欠陥発生率およびノズル閉塞状況等を、表５〜７に示す。
【０１０６】
【表５】
2020002411.tif 000007
【０１０７】
【表６】
2020002411.tif 000008
【０１０８】
【表７】
2020002411.tif 000009
【０１０９】
表５〜７における「ＲＥＭ濃度均一／不均一」の欄では、濃度／平均濃度の絶対値×１００（％）が、「均一」は５％以内であることを示し、「不均一」は５％超であることを示す。
【０１１０】
表５〜７における「最大クラスター径」は、質量１ｋｇの鋳片からスライム電極抽出（最小メッシュ２０μｍを使用）した介在物を実体顕微鏡で写真撮影（４０倍）し、写真撮影した介在物の長径と短径の平均値を全ての介在物で求めてその平均値の最大値を最大介在物径とすることにより、測定した。
【０１１１】
表５〜７における「クラスター個数」は、質量１ｋｇのスライム電極抽出（最小メッシュ２０μｍを使用）した介在物であり、光学顕微鏡（１００倍）で観察した２０μｍ以上の全ての介在物の個数を１ｋｇ単位個数に換算することにより、測定した。
【０１１２】
表５〜７における「欠陥発生率」は、薄板の場合には、板表面でのスリバー疵発生率（＝スリバー疵総長／コイル長×１００，％）であり、厚板の場合には、製品板でのＵＳＴ欠陥発生率あるいはセパレーション発生率（＝欠陥発生板数／検査総板数×１００，％）であり、鋼管の場合には、油井管溶接部でのＵＳＴ欠陥発生率（＝欠陥発生管数／検査総管数×１００，％）である。
【０１１３】
厚板の場合には、シャルピー試験後の破面観察でセパレーションの発生の有無を確認した。なお、表５〜７における厚板材の欠陥発生率では、欠陥がＵＳＴ欠陥のときにはＵＳＴと記載し、セパレーション欠陥のときにはＳＰＲと記載した。
【０１１４】
表５〜７における「衝撃吸収エネルギー」は、−２０℃での圧延方向における幅が１０ｍｍのＶノッチシャルピー衝撃試験値であり、試験片５本の平均値である。
【０１１５】
表５〜７における「板厚方向絞り値」は、室温における製品板の板厚方向絞り値（＝引張り試験後の破断部分の断面積／試験前の試験片断面積×１００，％）である。
【０１１６】
さらに、ノズル閉塞状況は、鋳造後に浸漬ノズルの内壁における介在物の付着厚みを測定することにより、円周方向１０点の平均値からノズル閉塞状況を、○：付着厚さ１ｍｍ未満、△：付着厚さ１〜３ｍｍ、×：付着厚さ３ｍｍ超、とレベル分けした。。
【０１１７】
表５におけるＮｏ．Ａ１〜Ａ３１は、本発明の範囲を全て満足する本発明例であり、表６におけるＮｏ．Ｂ１〜Ｂ１６は、比率（脱酸前持込み酸素量／脱酸後持込み酸素量）が本発明の範囲を満足しない比較例であり、表７におけるＮｏ．Ｃ１，７，１１はワイヤーを添加しない比較例であり、Ｎｏ．Ｃ２〜Ｃ６，Ｃ８〜１０，Ｃ１２〜１４は、ワイヤーが０.５〜３０％のＭｇまたはＣａを含有しない比較例である。
【０１１８】
表５〜７に示すように、本発明例によれば、酸素を含有する成分調整用合金をＡｌ脱酸後のＡｌまたはＡｌ−Ｓｉ脱酸鋼に投入することに起因した、Ａｌ２Ｏ３および液体のＦｅＯの同時発生、およびアルミナクラスターの発生を防ぐことができ、これにより、アルミナクラスターに起因した介在物欠陥の発生を、現在要求される程度まで十分に低減しながら、溶鋼を製造でき、最終製品である鋼材における粗大アルミナクラスターに起因する表面疵や内部欠陥を低減できる。
【符号の説明】
【０１１９】
１  溶鋼鍋
２  溶鋼
３  ＲＥＭ合金のワイヤー
４  スラグ
５  ＲＥＭ合金のワイヤー
６  ＭｇまたはＣａを含有するワイヤー
【図１】
2020002411.tif 000010
【図２】
2020002411.tif 000011
【図３】
2020002411.tif 000012
【図４】
2020002411.tif 000013